(57)【要約】  下記の（ａ）、（ｂ）、（ｃ）及び（ｄ）工程を含む気体分離膜の製造方法：（ａ）工程：第１溶媒に分散されたシリカナノ粒子の表面を、前記第１溶媒に分散された状態のまま反応性官能基含有化合物により処理して、反応性官能基修飾シリカナノ粒子の第１溶媒分散液を得る工程、（ｂ）工程：前記（ａ）工程で得られた第１溶媒分散液の分散媒を乾燥させることなく第２溶媒に置換後、第２溶媒存在下で反応性官能基修飾シリカナノ粒子にデンドリマー形成用モノマー又はハイパーブランチ形成用モノマーを反応させて、デンドリマー高分子又はハイパーブランチ高分子付加シリカナノ粒子を得る工程、（ｃ）工程：前記（ｂ）工程で得られた前記デンドリマー高分子又はハイパーブランチ高分子付加シリカナノ粒子をマトリクス樹脂と混合する工程、（ｄ）工程：前記（ｃ）工程で得られた混合液を基材に塗布後、溶媒を除去する工程。【特許請求の範囲】
【請求項１】
下記の（ａ）、（ｂ）、（ｃ）及び（ｄ）工程を含むことを特徴とする気体分離膜の製造方法：（ａ）工程：第１溶媒に分散されたシリカナノ粒子の表面を、前記第１溶媒に分散された状態のまま反応性官能基含有化合物により処理して、反応性官能基修飾シリカナノ粒子を調製して反応性官能基修飾シリカナノ粒子の第１溶媒分散液を得る工程、（ｂ）工程：前記（ａ）工程で得られた反応性官能基修飾シリカナノ粒子の第１溶媒分散液の分散媒を乾燥させることなく第２溶媒に置換後、第２溶媒存在下で反応性官能基修飾シリカナノ粒子にデンドリマー形成用モノマー又はハイパーブランチ形成用モノマーを反応させて、前記反応性官能基にデンドリマー高分子又はハイパーブランチ高分子が付加されたシリカナノ粒子を調製してデンドリマー高分子又はハイパーブランチ高分子付加シリカナノ粒子を得る工程、（ｃ）工程：前記（ｂ）工程で得られた前記デンドリマー高分子又はハイパーブランチ高分子付加シリカナノ粒子をマトリクス樹脂と混合する工程、（ｄ）工程：前記（ｃ）工程で得られた混合液を基材に塗布後、溶媒を除去する工程。
【請求項２】
前記第１溶媒は、水及び炭素原子数１〜４のアルコールから選択される少なくとも１種であることを特徴とする請求項１に記載の気体分離膜の製造方法。
【請求項３】
前記第２溶媒は、テトラヒドロフラン、Ｎ−メチルピロリドン、ジメチルアセトアミド、ジメチルホルムアミド及びγ―ブチロラクトンから選択される少なくとも１種であることを特徴とする請求項１又は２に記載の気体分離膜の製造方法。
【請求項４】
前記反応性官能基含有化合物は、シランカップリング剤であることを特徴とする請求項１〜３のいずれか一項に記載の気体分離膜の製造方法。
【請求項５】
前記反応性官能基含有化合物は、下記の一般式（１）で表される化合物であることを特徴とする請求項１〜４のいずれか一項に記載の気体分離膜の製造方法。【化１】
2017179738.tif 000019
（式（１）中、Ｒ1はメチル基又はエチル基を表し、Ｒ2は炭素原子数１〜５のアルキレン基を表す。）
【請求項６】
前記（ａ）工程において、前記式（１）で表される反応性官能基含有化合物による処理後に、前記第１溶媒に分散された状態のまま更に下記の一般式（２）で表される化合物又はその酸無水物である反応性官能基含有化合物により処理して、反応性官能基修飾シリカナノ粒子を調製して反応性官能基修飾シリカナノ粒子の第１溶媒分散液を得ることを特徴とする請求項５に記載の気体分離膜の製造方法。【化２】
2017179738.tif 000020
（式（２）中、Ｒ3は炭素原子数１〜２０のアルキレン基、又は芳香族基を表す。）
【請求項７】
前記デンドリマー形成用モノマーとして、２個以上のカルボキシル基を有する化合物と２個以上のアミノ基を有する化合物を用いることを特徴とする請求項１〜６のいずれか一項に記載の気体分離膜の製造方法。
【請求項８】
前記デンドリマー形成モノマーとして、２個以上のアミノ基を有する化合物と２個以上のカルボキシル基を有する化合物を用いることを特徴とする請求項１〜６のいずれか一項に記載の気体分離膜の製造方法。
【請求項９】
前記ハイパーブランチ形成用モノマーとして、１個のカルボキシル基と２個以上のアミノ基又はハロゲン原子を有する化合物を用いることを特徴とする請求項１〜６のいずれか一項に記載の気体分離膜の製造方法。
【請求項１０】
前記ハイパーブランチ形成用モノマーとして、１個のアミノ基と２個以上のカルボキシル基又はハロゲン原子を有する化合物を用いることを特徴とする請求項１〜６のいずれか一項に記載の気体分離膜の製造方法。
【請求項１１】
前記マトリクス樹脂は、ポリイミド、ポリスルホン、ポリジメチルシロキサン、ポリ置換アセチレン、ポリ−４−メチルペンテン、天然ゴムからなる群から選ばれる少なくとも１種であることを特徴とする請求項１〜１０のいずれか一項に記載の気体分離膜の製造方法。
【請求項１２】
前記（ｃ）工程において、デンドリマー高分子又はハイパーブランチ高分子が付加されたシリカナノ粒子の混合液中の含有率は、１質量％〜７０質量％であることを特徴とする請求項１〜１１のいずれか一項に記載の気体分離膜の製造方法。
【請求項１３】
前記（ｄ）工程において、溶媒の除去が加熱により行われることを特徴とする請求項１〜１２のいずれか一項に記載の気体分離膜の製造方法。
【請求項１４】
前記（ｄ）工程において、溶媒の除去が真空中で行われることを特徴とする請求項１〜１３のいずれか一項に記載の気体分離膜の製造方法。
【発明の詳細な説明】
【技術分野】
【０００１】  本発明は、デンドリマー高分子又はハイパーブランチ高分子が付加されたシリカナノ粒子を含有する気体分離膜の製造方法に関する。
【背景技術】
【０００２】  近年、ナノテクノロジー研究の一還として、平均粒子径が１ｎｍから数百ｎｍ位までのナノメートルオーダーの粒子径を有する微粒子（ナノ粒子）に関する研究が盛んに行われている。素材をナノサイズ化したナノ粒子では、従来のバルク材料とは異なり、様々な機態、特性を発現、付与できることが知られており、幅広い産業分野での応用が期待されている。【０００３】  ナノ粒子は、一次粒子としての製造は可能であるが、その微細さに由来して凝集性が強く、放置しておくとマイクロオーダーの粒子径を有する凝集体となってしまう。例えば、上述したような無機物ナノ粒子を有機成分中に添加した場合、耐熱性の向上や機械的強度の向上が期待できる一方で、無機物粒子は、その凝集性の強さから、そのままでは有機溶媒中や高分子マトリクス中でマイクロオーダーの凝集体を形成し、結果として期待したような有機−無機複合材料の特性、性能を得られない可能性がある。このため、一次粒子としての分散性を維持するために、粒子表面に対して均一な化学修飾を行うことが提案されている（例えば、特許文献１を参照。）。【０００４】  加えて、現在、無機成分と有機成分をナノレベル又は分子レベルで混ぜ合わせることによって、両者のメリットを相乗的に高めることのできる有機−無機複合材料が注目を集めている。この概念は、エネルギー・環境問題を解決する上でその有用性が注目されている高分子気体分離膜にも適応がなされており、高分子マトリクス中に無機物ナノ粒子を添加した有機−無機複合材料の作製によって、既存の方法では達成できなかった高い機械的強度や熱的安定性、気体透過特性の達成が望まれている。【０００５】  高分子膜の気体透過特性を利用して気体を分離する方法は、気体の相変化を伴わずに気体の分離・回収ができ、他の気体分離法に比べて操作が簡便で装置の小型化が可能であり、また、連続的に気体分離を行うことができるため、環境負荷が少ないという特性を有している。このような省エネルギー型の高分子気体分離膜法は、近年、特に温室効果ガスの分離・回収や酸素富化空気の作製、天然ガスの精製技術として注目を集め、実用化が期待されているが、さらに気体分離性能及び気体透過量の点での改善が必要とされる。【０００６】  前記したように、高分子膜に無機物ナノ粒子を含有させることにより気体透過特性を改善する試みもなされているが、前記ナノ粒子の凝集の問題は、有機−無機複合気体分離膜の作製においても同様に問題となっており、既存の有機−無機複合気体分離膜では、高分子マトリクス中で無機物ナノ粒子が凝集することにより、膜強度の低下や、高い粒子含有率を達成できないことから、気体透過性を数倍程度までしか向上できないことが課題となっている。【０００７】  例えば、高分子膜に無機物ナノ粒子を含有させて気体分離膜特性を改善する方法として、シリカナノ粒子の表面をアミノ基含有シランカップリング剤で処理して表面をシリル化し、さらにこのシリル化粒子をポリマーで処理することにより、ポリマーグラフトシリカ粒子を作製し、こうして得られたれポリマーグラフトシリカ粒子をポリマー中に分散させて樹脂膜とし、この膜の気体分離膜としての性能を調べた報告がなされている（非特許文献１を参照。）が、気体の透過量などにおいて十分といえる結果は得られていない。【０００８】  これらの課題を解決する方法として、シリカナノ粒子の表面に対して嵩高いハイパーブランチ高分子又はデンドリマー高分子を結合させることにより、有機溶媒中や高分子マトリクス中での凝集がなく、均一分散性に優れ、気体の透過量が大きく改善された気体分離膜が提唱されている（特許文献２を参照。）。
【先行技術文献】
【特許文献】
【０００９】
【特許文献１】特開２００７−９９６０７号公報
【特許文献２】特開２０１０−２２２２２８号公報
【非特許文献】
【００１０】
【非特許文献１】ポリマー（Ｐｏｌｙｍｅｒ），４７（２００６），ｐｐ．７５３５−７５４７
【発明の概要】
【発明が解決しようとする課題】
【００１１】  本発明者らは、高分子膜に無機物ナノ粒子を含有させて気体分離膜特性を改善する方法として特許文献２に記載の技術を検証する中で、製造工程中で粒子を乾燥させているためにシリカナノ粒子が凝集し、高分子マトリクス中での分散が不均一となりやすく、また、修飾シリカの含有量が３０質量％より高くなると気体分離膜が破損してしまうために、修飾シリカの含有量が３０質量％以下に限られるため、気体透過量において十分な結果が得られていないことを突き止めた。【００１２】  本発明は、高分子マトリクス中での凝集がなく、均一分散性に優れた表面修飾シリカナノ粒子を含有する、気体透過量の特性において極めて優れた気体分離膜の製造方法を提供することを目的とするものである。【００１３】  本発明者らは、このような課題を解決するために鋭意検討を行った結果、シリカナノ粒子を溶媒中に分散させた状態で嵩高いハイパーブランチ高分子又はデンドリマー高分子を結合させ、樹脂マトリクスに混合させることにより、均一分散性に優れ、気体の透過量が大きく改善された気体分離膜の製造方法を見出し、本発明を完成させた。
【課題を解決するための手段】
【００１４】  即ち、本発明は、以下の第１観点〜至第１４観点のいずれか一つに記載の気体分離膜の製造方法に関する。第１観点：下記の（ａ）、（ｂ）、（ｃ）及び（ｄ）工程を含むことを特徴とする気体分離膜の製造方法：（ａ）工程：第１溶媒に分散されたシリカナノ粒子の表面を、前記第１溶媒に分散された状態のまま反応性官能基含有化合物により処理して、反応性官能基修飾シリカナノ粒子を調製して反応性官能基修飾シリカナノ粒子の第１溶媒分散液を得る工程、（ｂ）工程：前記（ａ）工程で得られた反応性官能基修飾シリカナノ粒子の第１溶媒分散液の分散媒を乾燥させることなく第２溶媒に置換後、第２溶媒存在下で反応性官能基修飾シリカナノ粒子にデンドリマー形成用モノマー又はハイパーブランチ形成用モノマーを反応させて、前記反応性官能基にデンドリマー高分子又はハイパーブランチ高分子が付加されたシリカナノ粒子を調製してデンドリマー高分子又はハイパーブランチ高分子付加シリカナノ粒子を得る工程、（ｃ）工程：前記（ｂ）工程で得られた前記デンドリマー高分子又はハイパーブランチ高分子付加シリカナノ粒子をマトリクス樹脂と混合する工程、（ｄ）工程：前記（ｃ）工程で得られた混合液を基材に塗布後、溶媒を除去する工程。【００１５】第２観点：前記第１溶媒は、水及び炭素原子数１〜４のアルコールから選択される少なくとも１種であることを特徴とする第１観点に記載の気体分離膜の製造方法。第３観点：前記第２溶媒は、テトラヒドロフラン、Ｎ−メチルピロリドン、ジメチルアセトアミド、ジメチルホルムアミド及びγ―ブチロラクトンから選択される少なくとも１種であることを特徴とする第１観点又は第２観点に記載の気体分離膜の製造方法。第４観点：前記反応性官能基含有化合物は、シランカップリング剤であることを特徴とする第１観点〜第３観点のいずれか一つに記載の気体分離膜の製造方法。第５観点：前記反応性官能基含有化合物は、下記の一般式（１）で表される化合物であることを特徴とする第１観点〜第４観点のいずれか一つに記載の気体分離膜の製造方法。【００１６】
【化１】
2017179738.tif 000002
（式（１）中、Ｒ1はメチル基又はエチル基を表し、Ｒ2は炭素原子数１〜５のアルキレン基を表す。）
【００１７】第６観点：前記（ａ）工程において、前記式（１）で表される反応性官能基含有化合物による処理後に、前記第１溶媒に分散された状態のまま更に下記の一般式（２）で表される化合物又はその酸無水物である反応性官能基含有化合物により処理して、反応性官能基修飾シリカナノ粒子を調製して反応性官能基修飾シリカナノ粒子の第１溶媒分散液を得ることを特徴とする第５観点に記載の気体分離膜の製造方法。【００１８】
【化２】
2017179738.tif 000003
（式（２）中、Ｒ3は炭素原子数１〜２０のアルキレン基、又は芳香族基を表す。）
【００１９】第７観点：前記デンドリマー形成用モノマーとして、２個以上のカルボキシル基を有する化合物と２個以上のアミノ基を有する化合物を用いることを特徴とする第１観点〜第６観点のいずれか一つに記載の気体分離膜の製造方法。第８観点：前記デンドリマー形成モノマーとして、２個以上のアミノ基を有する化合物と２個以上のカルボキシル基を有する化合物を用いることを特徴とする第１観点〜第６観点のいずれか一つに記載の気体分離膜の製造方法。第９観点：前記ハイパーブランチ形成用モノマーとして、１個のカルボキシル基と２個以上のアミノ基又はハロゲン原子を有する化合物を用いることを特徴とする第１観点〜第６観点のいずれか一つに記載の気体分離膜の製造方法。第１０観点：前記ハイパーブランチ形成用モノマーとして、１個のアミノ基と２個以上のカルボキシル基又はハロゲン原子を有する化合物を用いることを特徴とする第１観点〜第６観点のいずれか一つに記載の気体分離膜の製造方法。第１１観点：前記マトリクス樹脂は、ポリイミド、ポリスルホン、ポリジメチルシロキサン、ポリ置換アセチレン、ポリ−４−メチルペンテン、天然ゴムからなる群から選ばれる少なくとも１種であることを特徴とする第１観点〜第１０観点のいずれか一つに記載の気体分離膜の製造方法。第１２観点：前記（ｃ）工程において、デンドリマー高分子又はハイパーブランチ高分子が付加されたシリカナノ粒子の混合液中の含有率は、１質量％〜７０質量％であることを特徴とする第１観点〜第１１観点のいずれか一つに記載の気体分離膜の製造方法。第１３観点：前記（ｄ）工程において、溶媒の除去が加熱により行われることを特徴とする第１観点〜第１２観点のいずれか一つに記載の気体分離膜の製造方法。第１４観点：前記（ｄ）工程において、溶媒の除去が真空中で行われることを特徴とする第１観点〜第１３観点のいずれか一つに記載の気体分離膜の製造方法。
【発明の効果】
【００２０】  本発明により製造された気体分離膜は、ハイパーブランチ高分子又はデンドリマー高分子が付加されたシリカナノ粒子が凝集することなく、マトリクス樹脂中に均一に分散しており、気体分離特性に優れており、気体透過量の極めて大きい気体分離膜となっている。
【発明を実施するための形態】
【００２１】  以下、本発明を更に詳細に説明する。
【００２２】  本発明で用いられるデンドリマー高分子又はハイパーブランチ高分子が付加されたシリカナノ粒子を形成するために用いられるシリカナノ粒子は、従来、高分子膜の形成の際に充填剤などとして用いられている、一次粒子径がナノオーダーのシリカナノ粒子である。
【００２３】  本発明において、デンドリマー高分子又はハイパーブランチ高分子が付加されたシリカナノ粒子の調製は、シリカナノ粒子が溶媒分散状態のまま、シリカナノ粒子の表面に存在するシラノール基と反応して共有結合を形成する基とデンドリマー高分子又はハイパーブランチ高分子を形成する際の結合基として機能する反応性官能基を１分子内に有する化合物を用いて、まずシリカナノ粒子を処理して、反応性官能基修飾シリカナノ粒子を形成し、その後、反応性官能基修飾シリカナノ粒子が溶媒分散状態のまま、この反応性官能基にデンドリマー形成用モノマー又はハイパーブランチ形成用モノマーを反応させることにより行うことができる。
【００２４】  以下、シリカナノ粒子を用いて、デンドリマー高分子又はハイパーブランチ高分子が付加されたシリカナノ粒子を製造する方法を、具体的に説明する。
【００２５】  本発明において用いられるシリカナノ粒子は、ナノオーダーの粒子径を有するものであればよいが、気体透過特性などを考えると、その平均一次粒子径（窒素吸着法）は、２ｎｍ〜５００ｎｍ、好ましくは５ｎｍ〜３００ｎｍ程度、より好ましくは５ｎｍ〜１００ｎｍである。
【００２６】  本発明において用いられるシリカナノ粒子は、表面修飾反応の均一性を向上させるために、第１溶媒に分際状態のまま用いる。ここで、第１溶媒としては、親水性の溶媒を用い、水及び炭素原子数１〜４のアルコールからなる群から選択される少なくとも一種を用いるのが好ましく、混合溶媒としてもよい。
【００２７】  なお、シリカナノ粒子は、第１溶媒に分散されて製造されたものを用いてもよいし、他の溶媒に分散されたシリカナノ粒子を溶媒置換して第１溶媒の分散液としたものを用いてもよい。
【００２８】  炭素原子数１〜４のアルコールとしては、メタノール、エタノール、１−プロパノール、２−プロパノール、１−ブタノール、２−ブタノール、２−メチル−１−プロパノール、２−メチル−２−プロパノールが挙げられる。
【００２９】  シリカナノ粒子は、先ず、第１溶媒に分散された状態のまま、ハイパーブランチ形成用モノマー又はデンドリマー形成用モノマーと反応する官能基を有する反応性官能基含有化合物で処理されて、シリカナノ粒子の表面に反応性官能基が付加される。なお、第１溶媒に分散されたシリカナノ粒子を、後述する反応性官能基含有化合物での処理工程の途中で、異なる第１溶媒に溶媒置換してもよい。
【００３０】  好ましい反応性官能基含有化合物としては、シランカップリング剤であり、例えば、一般式（１）で表される、末端にアミノ基を有する化合物である。
【００３１】
【化１】
2017179738.tif 000004
（式中、Ｒ１はメチル基又はエチル基を表し、Ｒ2は炭素数１〜５のアルキレン基、アミド基、アミノアルキレン基を表す。）
【００３２】  一般式（１）で表されるシランカップリング剤において、アミノ基は末端にあることが好ましいが、末端になくてもよい。
【００３３】  前記一般式（１）で表される化合物としては、例えば、３−アミノプロピルトリエトキシシラン、３−アミノプロピルトリメトキシシランなどが挙げられる。その他のアミノ基を有するシランカップリング剤としては、例えば、３−ウレイドプロピルトリメトキシシラン、３−ウレイドプロピルトリエトキシシラン、３−（２−アミノエチルアミノ）プロピルトリエトキシシラン、３−（２−アミノエチルアミノ）プロピルトリメトキシシランなどが代表的なものとして挙げられる。
【００３４】  また、本発明に用いられる反応性官能基含有化合物としては、アミノ基以外にも、例えばイソシアネート基、メルカプト基、グリシジル基、ウレイド基、ハロゲン基などの他の基を有するものであってもよい。
【００３５】  アミノ基以外の官能基を有するシランカップリング剤としては、３−イソシアネートプロピルトリエトキシシラン、３−メルカプトプロピルメチルジメトキシシラン、３−メルカプトプロピルトリメトキシシラン、２−（３，４−エポキシシクロヘキシル）エチルトリメトキシシラン、３−グリシドキシプロピルトリメトキシシラン、３−グリシドキシプロピルメチルジエトキシシラン、３−グリシドキシプロピルトリエトキシシラン、３−ウレイドプロピルトリエトキシシラン、３−クロロプロピルトリメトキシシランなどが挙げられる。
【００３６】  また、用いられる反応性官能基含有化合物は、前記一般式（１）のようなトリアルコキシシラン化合物でなくてもよく、例えば、ジアルコキシシラン化合物、モノアルコキシシラン化合物であってもよい。
【００３７】  シリカナノ粒子のシラノール基と反応する反応性官能基含有化合物の官能基は、アルコキシ基以外の基、例えば、イソシアネート基、メルカプト基、グリシジル基、ウレイド基、ハロゲン原子などであってもよい。
【００３８】  シリカナノ粒子の反応性官能基含有化合物による処理においては、シリカナノ粒子は水又は炭素原子数１〜４のアルコールに分散した液中に反応性官能基含有化合物を投入し、攪拌することにより行われる。
【００３９】  シリカナノ粒子表面への反応性官能基の付加は、上記のように１段階反応によってもよいし、必要に応じ２段階以上の反応で行われてもよい。２段階反応の具体例をカルボキシル基修飾シリカナノ粒子の調製で説明すると、例えば、上記のように、先ず、シリカナノ粒子をアミノアルキルトリアルコキシシランで処理して、アミノ基修飾シリカナノ粒子を調製し、次いで一般式（２）で表されるジカルボン酸化合物又はその酸無水物で処理することにより、シリカナノ粒子に付加された反応性官能基の末端がカルボキシル基であるシリカナノ粒子を調製することができる。
【００４０】
【化２】
2017179738.tif 000005
（式中、Ｒ3は炭素原子数１〜２０のアルキレン基又は芳香族基を表す。）
【００４１】  上記一般式（２）で表される化合物としては、例えば、マロン酸、アジピン酸、テレフタル酸などが挙げられる。ジカルボン酸化合物は、上記式で挙げられたものに限定されるものではない。
【００４２】  ２段を超える反応でシリカナノ粒子表面への反応性官能基を付加する場合は、下記一般式（３）で表される末端にアミノ基を２つ有するモノマーを、前記式（１）、次いで前記式（２）で表される化合物で処理されたシリカナノ粒子に付加することにより、表面修飾基の末端がアミノ基であるシリカナノ粒子を調製し、前記の反応を繰り返すことにより行うことができる。
【００４３】
【化３】
2017179738.tif 000006
（式中、Ｒ4は炭素原子数１〜２０のアルキレン基、又は（Ｃ2Ｈ5−Ｏ−）pおよび／又は（Ｃ3Ｈ7−Ｏ−）qを表し、ｐ、ｑは各々独立に１以上の整数である。）
【００４４】  前記一般式（３）で表されるモノマーの例としては、エチレンジアミン、ポリオキシエチレンビスアミン（分子量２，０００）、ｏ，ｏ’−ビス（２−アミノプロピル）ポリプロピレングリコール−ブロック−ポリエチレングリコール（分子量５００）などが挙げられる。
【００４５】  このようにして調製した反応性官能基修飾シリカナノ粒子の第１溶媒分散液は、その分散媒を乾燥させることなく第２溶媒に置換される。
【００４６】  第２溶媒は、第１溶媒より疎水性の溶媒であり、テトラヒドロフラン（ＴＨＦ）、Ｎ−メチルピロリドン（ＮＭＰ）、ジメチルアセトアミド（ＤＭＡｃ）、ジメチルホルムアミド（ＤＭＦ）及びγ−ブチロラクトン（ＧＢＬ）のうち１種以上から選択される少なくとも一種であることが好ましく、混合溶媒でもよい。
【００４７】  このように溶媒置換した後、反応性官能基修飾シリカナノ粒子の第２溶媒分散液を用い、第２溶媒存在下で、反応性官能基修飾シリカナノ粒子に、多分岐構造のデンドリマー高分子又はハイパーブランチ高分子が付加される。すなわち、反応性官能基修飾シリカナノ粒子にデンドリマー形成用モノマー又はハイパーブランチ形成用モノマーを反応させて、前記反応性官能基にデンドリマー高分子又はハイパーブランチ高分子が付加されたシリカナノ粒子を調製してデンドリマー高分子又はハイパーブランチ高分子付加シリカナノ粒子の第２溶媒分散液を得る。
【００４８】  デンドリマーの合成法には、Ｄｉｖｅｒｇｅｎｔ法とＣｏｎｖｅｒｇｅｎｔ法があり、Ｄｉｖｅｒｇｅｎｔ法は、中心にある核分子から外側に向かってビルディングブロックの保護−脱保護を行い反応させる方法である。Ｃｏｎｖｅｒｇｅｎｔ法は、デンドリマーのサブユニットであるデンドロンを外側から合成し、最後に核分子とカップリング反応を行う方法である。
【００４９】  一方、ハイパーブランチ高分子は、基本的にＡＢ２型モノマーの自己縮合により合成され、デンドリマーと比較すれば、はるかに容易に合成することができる。構造の規制、分子量分布については、デンドリマーほど精密ではないため、分子量や分岐度の異なる化合物の混合物であり、いわゆる高分子として取り扱うことができる。製造の容易性から、本発明ではハイパーブランチ高分子を付加することが好ましい。
【００５０】  本発明で用いられるハイパーブランチ形成用モノマーとして、下記の一般式（４）で示されるカルボキシル基を１個、アミノ基を２個有する化合物を用いることが好ましく、アミノ基を３個以上有する化合物であってもよいし、Ｒ5は炭素原子数１〜２０のアルキレン基、芳香族基以外の基であってもよい。下記一般式（４）で表されるハイパーブランチ形成用モノマーの例としては、３，５−ジアミノ安息香酸、３，５−ジアミノ−４−メチル安息香酸などが挙げられる。
【００５１】
【化４】
2017179738.tif 000007
（式（４）中、Ｒ5は炭素原子数１〜２０のアルキレン基又は芳香族基を表す。）
【００５２】  さらに、ハイパーブランチ形成用モノマーとして、下記の一般式（５）で表されるカルボキシル基を１個、ハロゲン原子を２個有する化合物を用いることもできる。
【００５３】
【化５】
2017179738.tif 000008
（式中、Ｒ6は炭素原子数１〜２０のアルキレン基又は芳香族基を表し、Ｘ1およびＸ2はハロゲン原子を表す。）
【００５４】  上記一般式（５）で表される化合物としては、例えば、３，５−ジブロモ−４−メチル安息香酸、３，５−ジブロモサリチル酸、３，５−ジブロモ−４−ヒドロキシ−安息香酸などが挙げられる。
【００５５】  また、ハイパーブランチ形成用モノマーは、上記１個のカルボキシル基と２個以上のアミノ基、又は１個のカルボキシル基と２個以上のハロゲン原子を含有する化合物に限られるものではなく、シリカナノ粒子に修飾された反応性官能基に応じて、ハイパーブランチ高分子が形成可能なモノマーが適宜用いられればよい。
【００５６】  さらに、２段階反応でカルボキシル基による表面修飾が行われたシリカナノ粒子の場合には、下記の一般式（６）で表される１個のアミノ基と２個のカルボキシル基を有する化合物を用いて、ハイパーブランチ高分子を付加することができる。
【００５７】
【化６】
2017179738.tif 000009
（式中、Ｒ7は炭素原子数１〜２０のアルキレン基又は芳香族基を表す。）
【００５８】  上記一般式（６）で表される化合物としては、例えば、２−アミノテレフタル酸、４−アミノテレフタル酸、ＤＬ−２−アミノスベリン酸などが挙げられる。
【００５９】  また、下記の一般式（７）に示すように、他のモノマー種として、アミノ基を１つ、ハロゲンを２つ以上有するモノマーもハイパーブランチ高分子形成用モノマーとして使用することができる。
【００６０】
【化７】
2017179738.tif 000010
（式中、Ｒ8は炭素原子数１〜２０のアルキレン基又は芳香族基を表し、Ｘ１およびＸ2はハロゲン原子を表す。）
【００６１】  上記一般式（７）で表される化合物としては、例えば、３，５−ジブロモ−４−メチルアニリン、２，４−ジブロモ−６−ニトロアニリンなどが挙げられる。
【００６２】  上記２段階反応でカルボキシル基による表面修飾が行われたシリカナノ粒子を用いる場合においても、上記１段階で表面アミノ基修飾がなされたシリカナノ粒子を用いる場合と同様に、上記一般式（６）および（７）におけるカルボキシル基、ハロゲン原子は２個以上でもよいし、さらにカルボキシル基と反応するアミノ基以外の官能基を有する他のモノマーが用いられてもよい。
【００６３】  これらの反応により形成されるハイパーブランチ高分子１本鎖の重量平均分子量は、例えば、２００〜２，０００，０００程度が好ましく、また分岐度としては、０．５〜１程度が好ましい。
【００６４】  反応は、ハイパーブランチモノマーを、第２溶媒であるテトラヒドロフラン（ＴＨＦ）、Ｎ−メチルピロリドン（ＮＭＰ）、ジメチルアセトアミド（ＤＭＡｃ）、ジメチルホルムアミド（ＤＭＦ）及びγ−ブチロラクトン（ＧＢＬ）のうち１種以上の溶媒に溶解させ、続いてカルボン酸活性化試薬のＢｅｎｚｏｔｒｉａｚｏｌ−１−ｙｌｏｘｙｔｒｉｓ（ｄｉｍｅｔｈｙｌａｍｉｎｏ）ｐｈｏｓｐｈｏｎｉｕｍ  ｈｅｘａｆｌｕｏｒｏｐｈｏｓｐｈａｔｅ（ＢＯＰ）と求核試薬のトリエチルアミンを添加して攪拌し、この溶液にアミノ基修飾シリカナノ粒子を投入し、撹拌することにより行うことができる。前記ＢＯＰとトリエチルアミンの組み合わせ以外に、カルボン酸活性化試薬がトリフェニルホスフィンでもよく、求核試薬はピリジンを用いても良い。
【００６５】  次にデンドリマー高分子が付加されたシリカナノ粒子について説明する。以下では、先ず、アミノ基修飾シリカナノ粒子へのデンドリマー付加を説明する。
【００６６】  本発明において、アミノ基修飾シリカナノ粒子に対してデンドリマー付加を行うにあたり、先ず、アミノ基修飾シリカナノ粒子に対し、例えば、下記の一般式（８）で表されるカルボキシル基を３個有するモノマー、又はカルボキシル基を４個以上有するモノマーを付加することが必要となる。使用されるモノマーの例としては、トリメシン酸やピロメリット酸などが挙げられる。
【００６７】
【化８】
2017179738.tif 000011
（式中、Ｒ9は炭素原子数１〜２０のアルキレン基又は芳香族基を表す。）
【００６８】  前記カルボキシル基を３個有するモノマー、又はカルボキシル基を４個以上有するモノマーの付加に続いて、下記の一般式（３）で表される末端にアミノ基を２つ有するモノマーを付加する。これらの付加を繰り返すことで、デンドリマー修飾シリカナノ粒子が調製される。
【００６９】
【化９】
2017179738.tif 000012
（式中、Ｒ4は炭素原子数１〜２０のアルキレン基、又は（Ｃ2Ｈ5−Ｏ−）pおよび／又は（Ｃ3Ｈ7−Ｏ−）qを表し、ｐ、ｑは各々独立に１以上の整数である。）
【００７０】  前記の２段階反応により官能基としてカルボキシル基により修飾されたシリカナノ粒子を用いた場合には、カルボキシル基修飾シリカナノ粒子を下記の一般式（９）で表されるアミノ基を３個有するモノマー、又はアミノ基を４個以上有するモノマーを用いて処理する。前記一般式（９）で表されるモノマーとしては、１，２，５−ペンタントリアミンや１，２，４，５−ベンゼンテトラアミンなどが挙げられる。
【００７１】
【化１０】
2017179738.tif 000013
（式中、Ｒ10は炭素原子数１〜２０のアルキレン基又は芳香族基を表す。）
【００７２】  次いで、この粒子に対して下記の一般式（１０）で表される末端にカルボキシル基を２つ有するモノマーを付加する。前記モノマーの例としては、こはく酸、レブリン酸、ｏ，ｏ’−ビス［２−（スクシニルアミノ）エチル］ポリエチレングリコール（分子量２，０００）などが挙げられる。
【００７３】
【化１１】
2017179738.tif 000014
（式中、Ｒ11は炭素原子数１〜２０のアルキレン基、又は（Ｃ2Ｈ5−Ｏ−）pおよび／又は（Ｃ3Ｈ7−Ｏ−）qを表し、ｐ、ｑは各々独立に１以上の整数である。）
【００７４】  以下、これらの付加を繰り返すことで表面デンドリマー修飾シリカナノ粒子が調製される。なお、デンドリマー形成モノマーとしては、アミノ基、カルボキシル基以外の基を用いてもよい。
【００７５】  こうして調製されたハイパーブランチ高分子又はデンドリマー高分子が付加されたシリカナノ粒子の第２溶媒分散液のシリカナノ粒子は、乾燥後にマトリクス樹脂と混合され、最終的に製膜される。なお、マトリクス樹脂と混合される前に、他の第２溶媒又は第２溶媒以外の溶媒と、少なくとも部分的に溶媒置換してもよい。
【００７６】  マトリクス樹脂としては、例えば、従来、気体分離膜を形成するために用いられている公知の樹脂を適宜用いればよい。具体的には、例えば、ポリイミド、ポリスルホン、ポリジメチルシロキサン、ポリ置換アセチレン、ポリ−４−メチルペンテン、天然ゴムなど種々のものが挙げられるが、これらに限定されるものではない。
【００７７】  ポリイミドは、他の樹脂と比較して、強度、耐久性、耐熱性に特に優れており、また、各種気体透過選択性にも優れていることから、本発明の気体分離膜のマトリクス樹脂として好ましいものである。このようなポリイミドのアミン構造は特に限定されないが、アミン基官能基に対し、オルト位片側がアルキル基で置換されたフェニレンジアミン、オルト位すべての位置がアルキル基又は芳香族基で置換されたフェニレンジアミン、３か所以上が水素以外の基で置換されたビフェニル構造を有するジアミン、ナフチジン構造を有するジアミン、特定のブロモ化ジアミンがあげられる。
【００７８】  特にガス分離性能の観点から、１，３，５−トリメチルフェニレンジアミン、２，５−ジ―ｔ−ブチル１，４−フェニレンジアミンが望ましい。
【００７９】  また、使用する酸二無水物について特に限定されないが、ピロメリット酸無水物、ナフタレン酸二無水物、または４，４‘−（ヘキサフルオロイソピリデン）ジフタル酸二無水物（６ＦＤＡ）が望ましい。特にガス分離性能の観点から、６ＦＤＡが望ましい。
【００８０】  またこれらのジアミンと酸二無水物を使用している際、５％以内で他の酸二無水物、ジアミンを使用し共重合してもよい。共重合は、ランダム共重合、ブロック共重合とも構わない。
【００８１】  ポリスルホンとしては、下記式（１１）の繰り返し単位など、分子構造内に少なくとも１つに（−ＳＯ2−）部位を有する樹脂であればよく、特に限定されない。
【００８２】
【化１２】
2017179738.tif 000015
（式中、Ｒ12は脂肪族基、芳香族基などを表し、ｍは０又は１以上の整数である。）
【００８３】  具体的には、例えば、下記のような繰り返し単位を有する樹脂が挙げられる。
【００８４】
【化１３】
2017179738.tif 000016
【００８５】  本発明に用いられるハイパーブランチ高分子又はデンドリマー高分子が付加されたシリカナノ粒子は、マトリクス樹脂を溶解した溶液に投入され、攪拌、混合されて均一な溶液とされた後、基材に塗布され、製膜される。このとき用いられる溶媒としては、上記ハイパーブランチ高分子を付加する際の反応において例示されたものと同様のものが挙げられる。
【００８６】  ハイパーブランチ高分子又はデンドリマー高分子が付加されたシリカナノ粒子の膜中の含有率は、成膜可能な量であればよく、特に限定されるものではないが、通常、膜の全組成の１質量％〜７０質量％である。
【００８７】  基材に塗布された後の乾燥の温度は、溶媒が揮発する温度であれば特に限定はされないが、１０℃〜３００℃、好ましくは３０℃〜２００℃の温度で行われる。
【００８８】  また、乾燥時の雰囲気は特に制限されないが、マトリクス樹脂の酸化を防ぐために、不活性ガス中又は真空中で行われることが好ましく、溶媒の揮発の観点から真空中で行うことがより好ましい。
【００８９】  製造される樹脂膜の厚さは、適宜でよいが、通常、１０μｍ〜１００μｍ程度である。
【００９０】  こうして製造された樹脂膜は、気体選択性および二酸化炭素透過量など、気体透過性能に優れている。特に二酸化炭素透過量については、顕著に改善された効果を示す。これは、シリカナノ粒子の表面修飾を乾燥工程を経ずに溶媒存在下で行うことにより、高分子マトリクス中への表面ハイパーブランチ高分子又はデンドリマー高分子修飾シリカナノ粒子の分散性が改善されたことが一つの要因と考えられるが、これは付加した高分子鎖同士の排除体積効果によって、有機溶媒中および高分子マトリクス中においてシリカ微粒子が会合することなく均一に分散することによるものと推測される。しかし、これら推測により本発明が限定されるものではない。
【実施例】
【００９１】  以下、実施例を挙げて本発明を具体的に説明するが、本発明はこれによって何ら限定されるものではない。【００９２】  〔実施例１〕（湿式法による３−アミノプロピルトリエトキシシラン（ＡＰＴＥＳ）修飾シリカナノ粒子の合成）【００９３】  ２００ｍＬナス型フラスコにシリカのイソプロパノール（ＩＰＡ）分散液（ＩＰＡ−ＳＴ、日産化学工業（株）製、シリカ濃度：３０質量％、平均一次粒子径１２ｎｍ）３３ｍＬを量り取り、ＩＰＡ１６６ｍＬで希釈した。ここに超純水０．３６ｇとＡＰＴＥＳ（東京化成工業（株）製）３．１４ｍＬを添加し、マグネチックスターラーを用いて、室温下で４８時間撹拌した。この反応液を遠心分離（１５００Ｇ、５分）にかけることにより粒子を沈殿させ、上澄みを捨てた後、超純水を加え、超音波洗浄器を用いて沈殿物を再分散させた。この操作を１２回繰り返すことにより、ＡＰＴＥＳ修飾シリカナノ粒子の水分散液４００ｍＬを得た。作製したＡＰＴＥＳ修飾シリカナノ粒子のＡＰＴＥＳ修飾状況を確認するために、得られたＡＰＴＥＳ修飾シリカナノ粒子の水分散液を１１０℃で１５時間真空乾燥後、ＴＧＡ装置（ＤＴＧ−６０Ｈ、（株）島津製作所製）を用いて、熱重量分析を行った。この結果、ＡＰＴＥＳ修飾シリカナノ粒子の重量内訳は、ＡＰＴＥＳ４．３質量％、シリカナノ粒子９５．７質量％であった。【００９４】  ２００ｍＬ反応容器に得られたＡＰＴＥＳ修飾ナノシリカ粒子の水分散液２００ｍＬを量り取り、１−メチル−２−ピロリドン（ＮＭＰ）５０ｍＬを添加し、エバポレーターを用いて水を留去することにより、ＮＭＰに分散したＡＰＴＥＳ修飾シリカナノ粒子４０ｍＬを得た。次いで８０ｍＬ反応容器にＮＭＰ６ｍＬと１，３−ジアミノ安息香酸（ＤＡＢＡ）（Ａｌｄｒｉｃｈ製）１．７１ｇ、トリエチルアミン（ＴＥＡ）（関東化学（株）製）１５．７ｍＬ、Ｂｅｎｚｏｔｒｉａｚｏｌ−１−ｙｌｏｘｙｔｒｉｓ（ｄｉｍｅｔｈｙｌａｍｉｎｏ）ｐｈｏｓｐｈｏｎｉｕｍ  ｈｅｘａｆｌｕｏｒｏｐｈｏｓｐｈａｔｅ（ＢＯＰ）（東京化成工業（株）製）４．９７ｇを量り取り、これにＮＭＰに分散したＡＰＴＥＳ修飾シリカナノ粒子４０ｍＬを添加した。これを室温下で５分間撹拌した後、マイクロウェーブ反応器（Ｄｉｓｃｏｖｅｒ  ＳＰ、Ｃｈｅｍ，Ｊａｐａｎ（株）製）を用いて、８０℃、１時間の条件で反応した。この反応液を遠心分離（１５００Ｇ、５時間）にかけることにより粒子を沈殿させ、上澄みを捨てた後、ＮＭＰを加え、超音波洗浄器を用いて沈殿物を再分散させた。この操作を３回繰り返すことにより、ＤＡＢＡ修飾シリカナノ粒子分散液１００ｍＬを得た。１１０℃で１５時間真空乾燥後、ＤＡＢＡ修飾シリカナノ粒子を０．６５ｇ得た。作製したＤＡＢＡ修飾シリカナノ粒子のＤＡＢＡ修飾状況を確認するために、ＴＧＡ装置（ＤＴＧ−６０Ｈ、（株）島津製作所製）を用いて、熱重量分析を行った。この結果、ＤＡＢＡ修飾シリカナノ粒子の重量内訳は、ＤＡＢＡ１２．８質量％、ＡＰＴＥＳ３．８質量％、シリカナノ粒子８３．４質量％であった。【００９５】  １０ｍＬバイアルビンに乾燥させたＤＡＢＡ修飾シリカナノ粒子０．０１６７ｇとテトラヒドロフラン（ＴＨＦ、関東化学製）３．２���Ｌを量り取り、超音波洗浄器にて１０分間処理することにより、分散処理を行った。これに構造式１に示すポリイミド（６ＦＤＡ−３ＭＰＡ、数平均分子量２．５×１０5、重量平均分子量／数平均分子量＝１．７）０．１５ｇを添加し、マグネチックスターラーを用いて、室温下で１２時間撹拌した。得られたＤＡＢＡ修飾シリカナノ粒子含有ポリイミド溶液をガラスシャーレ（直径６．１ｃｍ）上に流し入れ、４０℃に設定したオーブン内にこのガラスシャーレを入れ、４時間かけて真空にして複合膜を作製した。作製した複合膜は超純水を用いてシャーレから剥がした後、１５０℃、１５時間の熱処理を行った。【００９６】
【化１４】
2017179738.tif 000017
【００９７】  上記で得られた複合膜の気体透過測定を行った。測定には気体透過測定装置（Ｋ−３１５Ｎ−０１Ｃ、理科精機工業（株）製）を用い、測定温度３５℃、測定圧力７６ｃｍＨｇ、供給気体を二酸化炭素、窒素、酸素として測定を行った。結果を表１に示す。【００９８】  〔実施例２〕  ＤＡＢＡ修飾シリカナノ粒子のＮＭＰ分散液の配合を膜組成の全固形分に対して３０質量％とした以外は、実施例１と同様に行って複合膜を作製し、その気体透過測定を行った。【００９９】  〔実施例３〕  ＤＡＢＡ修飾シリカナノ粒子のＮＭＰ分散液の配合を膜組成の全固形分に対して５０質量％とした以外は、実施例１と同様に行って複合膜を作製し、その気体透過測定を行った。【０１００】  〔比較例１〕  ２Ｌナス型フラスコにナノシリカの水分散液（スノーテックス−Ｏ、日産化学工業（株）製、シリカ濃度：２０質量％、平均一次粒子径１２ｎｍ）１００ｇを量り取り、超純水７５０ｍＬで希釈した。ここにＡＰＴＥＳ（東京化成工業（株）製）１３１．２ｍＬを添加し、マグネチックスターラーを用いて、室温下で４８時間撹拌した。この反応液を遠心分離（１５００Ｇ、２０分）にかけることにより粒子を沈殿させ、上澄みを捨てた後、超純水を加え、超音波洗浄器を用いて沈殿物を再分散させた。この操作を３回繰り返すことにより、ＡＰＴＥＳ修飾シリカナノ粒子の水分散液９５０ｍＬを得た。作製したＡＰＴＥＳ修飾シリカナノ粒子のＡＰＴＥＳ修飾状況を確認するために、得られたＡＰＴＥＳ修飾シリカナノ粒子の水分散液を１１０℃で１５時間真空乾燥後、ＴＧＡ装置（ＤＴＧ−６０Ｈ、（株）島津製作所製）を用いて、熱重量分析を行った。この結果、表面ＡＰＴＥＳ修飾シリカナノ粒子の重量内訳は、ＡＰＴＥＳ８．９質量％、シリカナノ粒子９１．１質量％であった。【０１０１】  １００ｍＬナスフラスコに乾燥させたＡＰＴＥＳ修飾シリカナノ粒子２．７０ｇと１−メチル−２−ピロリドン（ＮＭＰ、関東化学（株）製）２１．５ｍＬを量り取り、３０分間超音波洗浄器をかけることにより分散処理を行った。ここにトリエチルアミン（ＴＥＡ、関東化学（株）製）０．８７ｍＬとＢｅｎｚｏｔｒｉａｚｏｌ−１−ｙｌｏｘｙｔｒｉｓ（ｄｉｍｅｔｈｙｌａｍｉｎｏ）ｐｈｏｓｐｈｏｎｉｕｍ  ｈｅｘａｆｌｕｏｒｏｐｈｏｓｐｈａｔｅ（ＢＯＰ、東京化成工業（株）製）２．５０ｇ、ＤＡＢＡ（Ａｌｄｒｉｃｈ製）０．８７ｇを量り取り、これを室温下で５分間撹拌した後、マイクロウェーブ反応器（Ｄｉｓｃｏｖｅｒ  ＳＰ、Ｃｈｅｍ，Ｊａｐａｎ（株）製）を用いて、８０℃、０．５時間の条件で反応した。この反応液を遠心分離（１５００Ｇ、１時間）にかけることにより粒子を沈殿させ、上澄みを捨てた後、ＮＭＰを加え、超音波洗浄器を用いて沈殿物を再分散させた。この操作を３回繰り返した後、１１０℃、１５時間の真空乾燥を行うことにより、ＤＡＢＡ修飾シリカナノ粒子の乾燥物を得た。作製した表面ＤＡＢＡ修飾シリカナノ粒子のシリカナノ粒子表面に対するＤＡＢＡ修飾状況を確認するために、ＴＧＡ装置（ＤＴＧ−６０Ｈ、（株）島津製作所製）を用いて、熱重量分析を行った。この結果、表面ＤＡＢＡ修飾シリカナノ粒子の重量内訳を概算したところ、ＤＡＢＡ５���３０質量％、ＡＰＴＥＳ８．４０質量％、シリカナノ粒子８６．３質量％であった。０．１５ｇの６ＦＰＤＡ−３ＭＰＡを３．２１ｍＬのＴＨＦに溶解した後、このポリマー溶液にＤＡＢＡ修飾シリカナノ粒子の乾燥物０．０１６７ｇを添加し、１時間の超音波処理を行い、複合膜の作製、気体透過測定は実施例１と同様に行った。【０１０２】  〔比較例２〕  ＤＡＢＡ修飾シリカナノ粒子の配合を膜組成の全固形分に対して３０質量％とした以外は、比較例１と同様に行って複合膜を作製し、その気体透過測定を行った。【０１０３】  〔比較例３〕  ＤＡＢＡ修飾シリカナノ粒子の配合を膜組成の全固形分に対して４０質量％とした以外は、比較例１と同様に行って複合膜を作製したが、膜が破損したため、気体透過測定を行うことはできなかった。【０１０４】
【表１】
2017179738.tif 000018
Ｐ：気体透過係数    Ｂａｒｒｅｒ＝１×１０−１０（ｃｍ３(ＳＴＰ)ｃｍ／ｃｍ２・ｓｅｃ・ｃｍＨｇ）
【０１０５】  表１より、各気体に対して、気体透過係数が向上していることが確認された。
【国際調査報告】
2017179738.tif 000021
2017179738.tif 000022
2017179738.tif 000023
2017179738.tif 000024